КАТАЛИЗАТОР ВОССТАНОВЛЕНИЯ МОНООКСИДА УГЛЕРОДА, СПОСОБ ПРИГОТОВЛЕНИЯ КАТАЛИЗАТОРА И СПОСОБ ПОЛУЧЕНИЯ УГЛЕВОДОРОДА

1. Способ получения углеводородов в результате восстановления монооксида углерода с использованием катализатора, включающего в себя носитель, содержащий оксид металла, и цирконий в виде оксида, селективно нанесенный вблизи внешней поверхности оксида металла, и один или несколько типов металла, выбранных из кобальта и рутения, нанесенных на носитель.
2. Способ получения углеводородов по п.1 с использованием катализатора, содержащего носитель, полученный в результате нанесения и затем отжига циркония на оксиде металла, который был предварительно обработан водным раствором с рН 7 или ниже, и один или несколько типов металла, выбранных из кобальта и рутения, нанесенных на носитель.
3. Способ получения углеводородов по п.1 с использованием катализатора, содержащего носитель, в котором оксид металла является сферическим и 75 мас.% или больше от общего количества оксида циркония наносят на 1/5 или меньшую часть радиальной области, распространяющейся от внешней поверхности катализатора к его центру.
4. Способ получения углеводородов по п.2 с использованием катализатора, содержащего носитель, в котором оксид металла является сферическим и 75 мас.% или больше от общего количества оксида циркония наносят на 1/5 или меньшую часть радиальной области, распространяющейся от внешней поверхности катализатора к его центру.
5. Способ получения углеводородов по любому из пп.1-4, в котором температура реакции составляет от 200 до 300°С.
6. Способ приготовления катализатора восстановления монооксида углерода, включающий в себя создание носителя в результате предварительной обработки оксида металла водным раствором с рН 7 или ниже, и нанесение и отжиг циркония на оксиде металла, и нанесения одного или нескольких типов металлов, выбранных из кобальта и рутения, на носителе.
7. Способ приготовления катализатора восстановления монооксида углерода по п.6, в котором водный раствор с рН 7 или ниже выбран из группы, состоящей из водного раствора азотной кислоты, водного раствора уксусной кислоты, водного раствора серной кислоты, водного раствора соляной кислоты, ионно-обменной воды и дистиллированной воды.
8. Способ приготовления катализатора восстановления монооксида углерода по п.6, в котором оксид металла является оксидом алюминия или диоксидом кремния.
9. Способ приготовления катализатора восстановления монооксида углерода по п.6, в котором общее количество металла, выбранного из кобальта и рутения, изменяется от 3 до 50 мас.% в расчете на катализатор.
10. Способ приготовления катализатора восстановления монооксида углерода по п.6, в котором оксид металла является сферическим и 75 мас.% или больше от общего количества оксида циркония наносят на 1/5 или меньшую часть радиальной области, распространяющейся от внешней поверхности катализатора к его центру.
11. Катализатор восстановления монооксида углерода приготовленный при помощи способа в соответствии с любым из пп.6-10.